(57)【特許請求の範囲】
【請求項１】
一方がポリトリメチレンテレフタレートを主体としたポリエステルである２種類のポリエステル系重合体を繊維長さ方向に沿ってサイドバイサイド型に貼り合わせた複合繊維の捲縮の位相が単糸間で揃っていないマルチフィラメントを実質的に無撚りで、経糸および緯糸の少なくとも一方に用い、当該糸条を用いた織物伸張率が１３〜２０％であり、かつ実質的にシボがないポリエステル系ストレッチ織物裏地。
【請求項２】
摩擦帯電圧が３ｋＶ以下である請求項１記載のポリエステル系ストレッチ織物裏地。
【請求項３】
ＫＥＳ法による平均摩擦係数（ＭＩＵ）が経方向および緯方向ともに０．１５〜０．３０の範囲にある請求項１または２記載のポリエステル系ストレッチ織物裏地。
【発明の詳細な説明】
【０００１】
【発明の属する技術分野】
本発明は、良好なストレッチ性を有するポリエステル系織物裏地に関するものである。
【０００２】
【従来の技術】
ポリエステルは、機械的特性、寸法安定性等優れた特性を有しているため、優れた裏地用素材として用いられている。また、特に近年のストレッチブームにより表地のストレッチ素材に追随する優れたストレッチ性を有するポリエステル系織物裏地が望まれている。例えば、特開平２−１９１７０２号公報には、緯糸にポリエステル系長繊維の原糸を用いた、しなやかさを持ち、かつ、滑り性の良好な裏地が開示されているが、ストレッチ性が不足している。
【０００３】
ポリエステル系繊維にストレッチ性を付与する手段として、仮撚加工糸や、弾性繊維の混用他に、サイドバイサイド型複合繊維が種々提案されている。サイドバイサイド型複合繊維は、仮撚加工糸のようなガサツキ、フカツキ感もなく、またポリウレタン系のような弾性繊維の混用のように、風合いやドレープ性、染色性に劣るといった問題もない。
【０００４】
例えば、特公昭４４−２５０４号公報や特開平４−３０８２７１号公報には固有粘度差あるいは極限粘度差を有するポリエチレンテレフタレート（以下ＰＥＴと略す）のサイドバイサイド複合糸、特開平５−２９５６３４号公報には非共重合ＰＥＴとそれより高収縮性の共重合ＰＥＴのサイドバイサイド複合糸が記載されている。このようなサイドバイサイド型複合繊維を用いれば、ある程度のストレッチ性のある糸を得ることはできるが、織物にした際のストレッチ性が不充分となり、満足なストレッチ性織物が得られにくいという問題があった。これは、上記したようなサイドバイサイド型複合糸は織物拘束中での捲縮発現能力が低い、あるいは捲縮が外力によりヘタリ易いためである。サイドバイサイド型複合糸はポリウレタン系繊維のように繊維自身の伸縮によるストレッチ性を利用しているのではなく、複合ポリマ間の収縮率差によって生じる３次元コイルの伸縮をストレッチ性に利用している。このため、例えば、ポリマーの収縮が制限される織物拘束下で熱処理を受けるとそのまま熱固定され、それ以上の収縮能を失うためコイルが十分に発現せず、上記問題が発生するものと考えられる。
【０００５】
一方、従来のサイドバイサイド型複合繊維を用いた織物においてたとえある程度のストレッチ性を得ることができたとしても、シボが発生するという問題があった。表面の平滑性が要求される裏地においては、シボの発生は好ましくない。
【０００６】
シボを防ぐためには、実撚を施すことも考えられる。適度に実撚を施すとマルチフィラメント自体にスプリング状の構造を形成し、ストレッチ性を付与することもできるのだが、一方で、光沢や滑らかな触感、ソフトな風合いが損なわれ、やはり裏地としては好ましくないという問題があった。
【０００７】
【発明が解決しようとする課題】
そこで本発明は、上述のような従来技術では得られなかった、良好なストレッチ性を有し、かつ表面にシボがなく、さらに光沢や滑らかな触感、ソフトな風合いを有するポリエステル系ストレッチ織物裏地を提供することを目的とする。
【０００８】
【課題を解決するための手段】
前記した課題を解決するため本発明のポリエステル系ストレッチ織物は、主として次の構成を有する。
【０００９】
【課題を解決するための手段】
すなわち本発明は、一方がポリトリメチレンテレフタレートを主体としたポリエステルである２種類のポリエステル系重合体を繊維長さ方向に沿ってサイドバイサイド型に貼り合わせた複合繊維の捲縮の位相が単糸間で揃っていないマルチフィラメントを実質的に無撚りで、経糸および緯糸の少なくとも一方に用い、当該糸条を用いた織物伸張率が１３〜２０％であり、かつ実質的にシボがないポリエステル系ストレッチ織物裏地である。
【００１０】
【発明の実施の形態】
本発明のポリエステル系ストレッチ織物には、経糸および緯糸の少なくとも一方に、ポリエステル系のサイドバイサイド型複合繊維を用いる。
【００１１】
サイドバイサイド型の複合繊維は、固有粘度や共重合成分、共重合率等が異なる重合体を貼り合わせ、それらの弾性回復特性や収縮特性の差によって、捲縮を発現するものである。固有粘度差を有するサイドバイサイド型複合の場合、紡糸、延伸時に高固有粘度側に応力が集中するため、２成分間で内部歪みが異なる。そのため、延伸後の弾性回復率差および織物の熱処理工程での熱収縮率差により高粘度側が大きく収縮し、単繊維内で歪みが生じて３次元コイル捲縮の形態をとる。この３次元コイルの径および単位繊維長当たりのコイル数は、高収縮成分と低収縮成分との収縮差（弾性回復率差を含む）によって決まると言ってもよく、収縮差が大きいほどコイル径が小さく、単位繊維長当たりのコイル数が多くなる。
【００１２】
ストレッチ素材として要求されるコイル捲縮は、コイル径が小さく、単位繊維長当たりのコイル数が多い（伸長特性に優れ、見映えが良い）、コイルの耐へたり性が良い（伸縮回数に応じたコイルのへたり量が小さく、ストレッチ保持性に優れる）、さらにはコイルの伸長回復時におけるヒステリシスロスが小さい（弾発性に優れ、フィット感がよい）等である。これらの要求を全て満足しつつ、ポリエステルとしての特性、例えば適度な張り腰、ドレープ性、高染色堅牢性を有することで、トータルバランスに優れたストレッチ素材とすることができる。
【００１３】
ここで、前記のコイル特性を満足するためには高収縮成分（高粘度成分）の特性が重要となる。コイルの伸縮特性は、低収縮成分を支点とした高収縮成分の伸縮特性が支配的となるため、高収縮成分に用いる重合体には高い伸長性および回復性が要求される。
【００１４】
そこで、本発明者らはポリエステルの特性を損なうことなく前記特性を満足させるために鋭意検討した結果、高収縮成分にポリトリメチレンテレフタレート（以下ＰＴＴと略記する）を主体としたポリエステルを用いることを見出した。ＰＴＴ繊維は、代表的なポリエステル繊維であるポリエチレンテレフタレート（以下ＰＥＴと略記する）やポリブチレンテレフタレート（以下ＰＢＴと略記する）繊維と同等の力学的特性や化学的特性を有しつつ、弾性回復性、伸長回復性が極めて優れている。これは、ＰＴＴの結晶構造においてアルキレングリコール部のメチレン鎖がゴーシュ−ゴーシュの構造（分子鎖が９０度に屈曲）であること、さらにはベンゼン環同士の相互作用（スタッキング、並列）による拘束点密度が低く、フレキシビリティーが高いことから、メチレン基の回転により分子鎖が容易に伸長・回復するためと考えている。
【００１５】
ここで、本発明におけるＰＴＴとは、テレフタル酸を主たる酸成分とし、１，３−プロパンジオールを主たるグリコール成分として得られるポリエステルである。ただし、２０モル％、より好ましくは１０モル％以下の割合で他のエステル結合の形成が可能な共重合成分を含むものであってもよい。共重合可能な化合物として、例えばイソフタル酸、コハク酸、シクロヘキサンジカルボン酸、アジピン酸、ダイマ酸、セバシン酸、５−ナトリウムスルホイソフタル酸などのジカルボン酸類、エチレングリコール、ジエチレングリコール、ブタンジオール、ネオペンチルグリコール、シクロヘキサンジメタノール、ポリエチレングリコール、ポリプロピレングリコールなどのジオール類を挙げることができるが、これらに限定されるものではない。また、必要に応じて、艶消し剤となる二酸化チタン、滑剤としてのシリカやアルミナの微粒子、抗酸化剤としてヒンダードフェノール誘導体、着色顔料などを添加してもよい。
【００１６】
また、低収縮成分（低粘度成分）には高収縮成分であるＰＴＴとの界面接着性が良好で、製糸性が安定している繊維形成性ポリエステルであれば特に限定されるものではないが、力学的特性、化学的特性および原料価格を考慮すると、繊維形成能のあるＰＥＴが好ましい。
【００１７】
また、ＰＴＴの紡糸温度における溶融粘度は、もう一方の低収縮成分の紡糸温度における溶融粘度の１．０〜５．０倍であることが好ましい。１．０倍以上、好ましくは１．１倍以上とすることで、紡糸の繊維形成時においてＰＴＴがより大きな紡糸応力を受け、より強い捲縮発現能力を得ることができる。一方、５．０倍以下、好ましくは４．０倍以下とすることで、複合形態の制御が容易となり、また口金下の吐出ポリマの曲がりも紡糸に問題のない程度に抑えることができる。
【００１８】
また、両成分の複合比率は製糸性および繊維長さ方向のコイルの寸法均質性の点で、高収縮成分：低収縮成分＝７５：２５〜３５：６５（重量％）の範囲が好ましく、６５：３５〜４５：５５の範囲がより好ましい。
【００１９】
本発明に用いるサイドバイサイド型複合繊維の断面形状は、丸断面、三角断面、マルチローバル断面、偏平断面、ダルマ型断面、Ｘ型断面その他公知の異形断面であってもよいが、捲縮発現性と風合いのバランスから、丸断面の半円状サイドバイサイドや軽量、保温を狙った中空サイドバイサイド、ドライ風合いを狙った三角断面サイドバイサイド等が好ましく用いられる。
【００２０】
また、単糸繊度は、１．１〜１０ｄｔｅｘが好ましく、より好ましくは１．１〜４．４ｄｔｅｘ（１〜４デニール）である。１．１ｄｔｅｘ以上とすることで、捲縮によるストレッチ性の実効を得ることができ、製織性の点からも望ましい。また１０ｄｔｅｘ以下、更には４．４ｄｔｅｘ以下とすることによりシボ感を抑え、平滑な織物表面を得ることができる。
【００２１】
また、経糸もしくは緯糸として用いる際の総繊度は、５５〜１１０ｄｔｅｘ（５０〜１００デニール）であることが好ましい。総繊度を５５ｄｔｅｘ以上とすることで、衣料用裏地として実用に供し得る引裂強力を得ることができる。また、総繊度を１１０ｄｔｅｘ以下とすることで裏地として厚くなりすぎず、表地にひびかない。
【００２２】
また、前述のように布帛拘束力に打ち勝ってコイル捲縮を発現させるためには、サイドバイサイド型複合繊維の収縮応力が高いことが好ましい。布帛の熱処理工程で捲縮発現性を高めるには、収縮応力の極大を示す温度は１１０℃以上、応力の極大値は０．２５ｃＮ／ｄｔｅｘ以上であることが好ましく、より好ましくは応力の極大値は０．２８ｃＮ／ｄｔｅｘ以上、更に好ましくは０．３０ｃＮ／ｄｔｅｘ以上である。又、シボの抑制という点では、０．５０ｃＮ／ｄｔｅｘ以下とすることが好ましい。
【００２３】
また、本発明のサイドバイサイド型複合繊維は、荷重下捲縮発現伸長率が１５％以上であることが好ましい。従来は、特開平６−３２２６６１号公報等に記載されているように、潜在捲縮発現性ポリエステル繊維を荷重フリーに近い状態で熱処理し、そこでの捲縮特性を規定していたが、これでは布帛拘束下での捲縮特性を必ずしも反映しているとは言えない。そこで本発明者らは、布帛拘束下での捲縮発現能力が重要であることに着目し、実施例中の「測定方法」に示すような方法で熱処理を行う、荷重下捲縮発現伸長率を定義した。
【００２４】
すなわち、布帛内での拘束力に相当すると見立てた０．９×１０-3ｃＮ／ｄｔｅｘの荷重を繊維カセに吊して熱処理することで、布帛拘束下での捲縮発現能力を繊維カセの捲縮伸長率で表すものである。この荷重下捲縮発現伸長率が高いほど捲縮発現能力が高いことを示しており、１５％以上であれば本発明の目的とする適度なストレッチ特性を織物に与えることができる。捲縮伸長率は織物に求められるストレッチ性能と同様、より好ましくは２０％以上、更に好ましくは２５％以上である。
【００２５】
なお、特公昭４４−２５０４号公報記載のような固有粘度差のあるＰＥＴ系複合糸、あるいは特開平５−２９５６３４号公報記載のような非共重合ＰＥＴと高収縮性共重合ＰＥＴとの組み合わせでの複合糸では荷重下捲縮発現伸長率は高々１０％程度である。
【００２６】
本発明においては、このサイドバイサイド型複合繊維を実質的に無撚で用いることが重要である。実質的に無撚とは、製織性を向上するために経糸に施す５００回／ｍ以下の実撚は許容し、これを超えて実撚を施さないことを意味する。好ましくは、３００回／ｍ以下である。
【００２７】
これを超えて実撚を施した場合には、滑らかな触感やソフトな風合いが損なわれ風合いが硬くなり、また、単糸の配列に凹凸が生じ、凹凸による光の乱反射により光沢も失われる。
【００２８】
また本発明のサイドバイサイド型複合繊維は、捲縮の位相がマルチフィラメントを構成する単糸間で揃っていないことが好ましい。
【００２９】
従来、サイドバイサイド型複合繊維を用いて織物とした場合、シボの発生が問題となったが、その要因としては、次のようなことが考えられる。つまり、サイドバイサイド型複合繊維において、マルチフィラメントの位相が揃い集合した形でＳとＺ方向のトルクを有するクリンプが交互に発現しやすく、するとＳとＺのトルクの変わり目においてマルチフィラメント全体が捩れ、これが織物においてはシボとなって品位の低下をもたらすのである。
【００３０】
そこで本発明者等は、シボの発生を抑える手段として、単糸間の捲縮の位相をずらすことを見出した。ここで捲縮の位相とは、単糸においてＳ方向のトルクの捲縮とＺ方向のトルクの捲縮とが交互に発現しているパターンをいう。通常、無撚の状態で捲縮を発現させると、織物構造における拘束や単糸同士の影響により捲縮の位相が揃いやすいのだが、例えばある単糸がＳトルクの捲縮を呈している箇所に、別の単糸のＺトルクの捲縮を配することにより、ストレッチ性は損なうことなく互いのトルクを消し合い、シボの発生を抑えることができる。
【００３１】
高捲縮性ポリエステル系複合繊維の捲縮の位相をマルチフィラメントを構成する各単糸間でずらす方法としては、単糸間で低収縮成分と高収縮成分の複合比率を変更する方法、単糸間で単糸繊度を変更する方法等が考えられる。
【００３２】
また、サイドバイサイド型複合繊維の未延伸糸を延伸し、次いで一旦巻き取ることなく弛緩させた後に巻き取る方法も考えられる。この方法は、複合比率や単糸繊度を制約することなく単糸間の捲縮の位相をずらすことができる。そのメカニズムとしては、次のようなことが考えられる。
【００３３】
まず、ＰＴＴを用いたサイドバイサイド型複合繊維の場合は、前述のように弾性回復性に極めて優れているため、延伸時の張力からの弾性回復によっても捲縮を発現する。従ってこのサイドバイサイド型複合繊維の未延伸糸を延伸して巻き取り、解舒すると捲縮が発現するのだが、この場合は単糸同士が集束した状態であるため、互いに干渉し、単糸間の捲縮の位相が揃いやすくなってしまう。
【００３４】
一方、延伸に次いで一旦巻き取ることなく弛緩させた後に巻き取る場合には、弛緩を行うローラー上およびローラー間においてはマルチフィラメントが扁平状に配列され、単糸同士が集束していないため、単糸同士が干渉せずに独立して捲縮を発現することができるため、捲縮の位相をずらすことができる。
【００３５】
弛緩における好ましいリラックス率は０．９５〜０．８０倍、より好ましくは０．９２〜０．８５倍である。
【００３６】
上記のようなサイドバイサイド型複合繊維糸条を経糸および緯糸の少なくとも一方のストレッチ付与を所望する方向に用い、ストレッチ織物とする。
【００３７】
また、これと組み合わせる他方の糸は任意に使用することが可能であり、表面感、風合い、使用用途により適宜選択することが出来る。
【００３８】
経糸と緯糸の両方に上記のようなサイドバイサイド型複合繊維を用いた場合には、織物面内の各方向にストレッチ性を付与することができる。
【００３９】
また、下記する摩擦帯電圧を抑える方法Ｂ，Ｃのような制電性繊維と組み合わせることにより、好ましい摩擦帯電圧特性を得ることができる。
【００４０】
製織する織機においては限定するものではなく、ウオータジェットルーム、エアージェットルーム、レピアルームを用いることが出来る。
【００４１】
製織後の精練・リラックス熱処理、中間セット、アルカリ減量染色、仕上げセット等は通常条件で実施可能であるが、精練・リラックス熱処理においては、加撚されたサイドバイサイド型複合繊維の潜在捲縮がスプリング構造として発現するように液中温度を８０℃以上とすることが好ましい。
【００４２】
また、シボやしわの発生を防ぐために、布帛をロープ状にして処理せずに、布帛を広げて処理することが好ましい。例えば、オープンソーパ−精練機で精練・リラックスした後、シリンダー乾燥機で乾燥し、ピンテンターで熱セットを施す工程は好ましい。
【００４３】
本発明のポリエステル系ストレッチ織物は、経緯の少なくとも一方について、織物伸長率が１０％以上であることが重要であり、好ましくは１３％〜２０％である。織物伸長率とは、実施例中の「測定方法」にて定義されるストレッチ性のパラメータである。織物伸長率が１０％未満である場合には、表地の伸縮に追随できず、満足の行く着心地のものが得られず、また縫い目ズレが発生する。
【００４４】
また、本発明のポリエステル系ストレッチ織物裏地は、織物表面のＫＥＳ法による平均摩擦係数（ＭＩＵ）が経方向および緯方向ともに０．１５〜０．３０の範囲であることが好ましい。０．３０以下とすることにより、良好な滑り性、着脱性、肌触りを得ることができる。また、０．１５以上とすることで、適度な抵抗により、表地へのそいが良く、着用時に表地と裏地のズレが生じず着用感の良いものとなる。
【００４５】
平均摩擦係数（ＭＩＵ）を上述の範囲に制御する加工方法としては、例えば織物の経・緯密度と経糸・緯糸のクリンプ率を揃えることが挙げられる。経・緯密度および経糸・緯糸のクリンプ率を揃えることにより摩擦係数を小さくすることができる。また経・緯のクリンプ率の差を付けることにより摩擦係数を大きくすることができる。さらに、単糸の断面形態を円断面から異形化することにより摩擦係数は高くなる、また酸化チタン等を添加してアルカリ処理等で糸表面に凹凸を作ることにより摩擦係数を低くすることができる。
【００４６】
本発明の裏地は、２０℃３０％RHの環境下における摩擦帯電圧が経緯ともに３ｋＶ以下であることが好ましい。さらには、洗濯後も３ｋＶ以下であることも好ましい。３ｋＶ以下とすることで、冬期や乾燥環境下における静電気の発生による衣服のまつわりつきや着脱時の火花放電を抑えることができる。
【００４７】
摩擦帯電圧を抑える方法としては、例えば、
Ａ．帯電防止剤をコーティング等の後処理により繊維に付与する方法
Ｂ．繊維の原料に制電剤を混練させて繊維内部に制電剤を筋状に分散させる方法
Ｃ．芯鞘複合繊維として、芯部に制電性物質を含有させる方法
等を採用することができる。洗濯耐久性の面からは特にＢ，Ｃが好ましい。
【００４８】
Ｂとしては例えば、（１）アミノカルボン酸、またはラクタムもしくはジアミンとジカルボン酸の塩、（２）ポリアルキレンオキシドグリコールおよび（３）ジカルボン酸から構成されるポリエーテルエステルアミドでポリエーテルエステル単位が３０重量％以上、７０重量％以下であるポリエーテルエステルアミド１００重量部と、スルホン酸の金属化合物２重量部以上２０重量部以下からなるポリエーテルエステルアミド系制電剤をポリエステルに対し０．２重量％以上、５重量％以下含有させることが好ましい。
【００４９】
Ｃに用いられる制電剤としては、例えばポリエーテルとポリアミドのブロック共重合体であるブロックポリエーテルアミドが挙げられる。
【００５０】
ポリエーテルとしてはポリアルキレンエーテルが好ましく、例えば、ポリエチレンエーテル、ポリプロピレンエーテル、ポリエチレンプロピレンエーテルなどのエチレンオキサイドおよび／またはプロピレンオキサイドの重合生成物を用いることができ、なかでもポリエチレングリコールの使用が特に好ましい。これらのポリエーテルの分子量は１０００以上、さらには３０００〜８０００のものが好ましい。
【００５１】
一方、ポリアミドはナイロン−６、ナイロン−８、ナイロン−１２、ナイロン−６６、ナイロン−６１０のようなホモポリアミド、これらの組み合わせ、または他の共重合成分を含む共重合体で、ポリアミド成分の重縮合反応より生成するホモまたはコポリマーである。ブロックポリエーテルアミドを本発明の高巻縮性ポリエステル系複合繊維重量に対して０．０３〜５重量％添加することにより所望の制電性が得られる。
【００５２】
【実施例】
以下、本発明を実施例で詳細に説明する。
【００５３】
（測定方法）
（１）溶融粘度
東洋精機（株）社製キャピログラフ１Ｂを用いて、チッソ雰囲気下で測定した。実施例中に示す温度（実施例１においては２７５℃）を測定温度とし、歪み速度６０８０ｓｅｃ-1での測定を３回行い、平均値を溶融粘度とした。
【００５４】
（２）織物伸長率
ＪＩＳ  Ｌ  １０９６の伸張率Ａ法（定速伸長法）で測定した。
【００５５】
（３）織物の伸長回復率
ＪＩＳ  Ｌ  １０９６の伸長回復率及び残留ひずみＡ法（繰返し定速定伸長法）で測定した。
【００５６】
（４）収縮応力
カネボウエンジニアリング（株）社製熱応力測定器で、昇温速度150℃/分で測定した。サンプルは１０ｃｍ×２のループとし、初期張力は繊度（デシテックス）×０．９×（１／３０）ｇｆとした。
【００５７】
（５）荷重下捲縮発現伸長率
荷重下捲縮発現伸長率（％）＝［（Ｌ0−Ｌ1）／Ｌ0］×100
Ｌ0：繊維カセに０．９×１０-3ｃＮ／ｄｔｅｘの荷重を吊した状態で沸騰水処理を１５分間行い、風乾し、さらに同荷重を吊した状態で１６０℃乾熱処理を15分間行った後、前記熱処理荷重を取り除き、１８０×１０-3ｃＮ／ｄｔｅｘ荷重を吊した時のカセ長。
Ｌ1：Ｌ0を測定後、Ｌ0測定荷重を取り除いて再び０．９×１０-3ｃＮ／ｄｔｅｘの荷重を吊した時のカセ長。
【００５８】
（６）平均摩擦係数（ＭＩＵ）
カトーテック（株）製のＫＥＳ−ＦＢ４を用いて測定した。糸目を通した２０ｃｍ×２０ｃｍの試料を平滑な金属表面上におき、１９．６ｃＮ／ｃｍの一軸張力をかけて０．５ｍｍのピアノ線を移動軸方向に垂直に１０本並べた摩擦面寸法が５ｍｍ×５ｍｍの接触子を５０ｇｆの荷重で試料に圧着し、試料を０．１ｃｍ／ｓｅｃの速度で水平に２ｃｍ移動させたときの摩擦抵抗力から平均摩擦係数（ＭＩＵ）を求めた。ＭＩＵは次式により求められる。
【００５９】
【式１】
0003800922.tif 000002
【００６０】
μ：摩擦力／試料を圧する力（５０gf）
ｘ：試料表面上の位置
Ｘ：移動距離（２cm）
（７）摩擦帯電圧
ＪＩＳ  Ｌ  １０９４の摩擦帯電性試験法に準じて測定した。ただし、測定環境条件は２０℃、３０％ＲＨとした。
【００６１】
また、洗濯はＪＩＳ  Ｌ  ０２１７の（番号）１０３の方法に準じた。
【００６２】
（８）織物風合い評価
織物の風合いについて、熟練者４名により官能評価した。ソフト感について、◎：特に優れている、○：優れている、△：やや劣っている、×：劣っている
の４段階で評価した。
【００６３】
（９）織物表面のシボ
次の４段階で肉眼判定した。
◎：シボなし、○：ほとんどシボなし、△：ややシボあり、×：シボあり。
【００６４】
【実施例】
（実施例１）
固有粘度（ＩＶ）が１．４０、２７５℃における溶融粘度が７５０ｐｏｉｓｅのホモＰＴＴと固有粘度（ＩＶ）が０．６０、２７５℃における溶融粘度が６５０ｐｏｉｓｅのホモＰＥＴをそれぞれ別々に溶融し、紡糸温度２７５℃で４８孔の複合紡糸口金から複合比（重量％）５０：５０で吐出し、紡糸速度１４００ｍ／分で引取り２６０デシテックス、４８フィラメントのサイドバイサイド型複合構造未延伸糸（繊維断面は図１ａに示すような略半円接合型）を得た。さらにホットロール−熱板系延伸機を用い、ホットロール温度７５℃、熱板温度１７０℃、延伸倍率３．１倍で延伸し次いで一旦引き取ることなく、連続して０．９倍でリラックスして巻き取り、８４デシテックス、４８フィラメント（単繊維繊度：１．７５デシテックス）の延伸糸を得た。
紡糸、延伸とも製糸性は良好であり、糸切れは発生しなかった。
【００６５】
得られたサイドバイサイド型複合繊維の持性は、
収縮応力の極大温度：１５５℃
収縮応力の極大値  ：０．３３ｃＮ／ｄｔｅｘ
荷重下捲縮伸長率  ：５０．５％
と優れた捲縮発現能力を示した。さらに捲縮の位相はずれていて、互いのトルクを消し合う複合繊維となっていた。
【００６６】
一方、カプロラクタム２７％、ポリエーテルエステル単位７０％、アジピン酸３％からなるポリエーテルエステルアミドをドデシルベンゼンスルホン酸ソーダの１０％水溶液に浸漬し、乾燥させ、ポリエーテルエステルアミド１００重量部に対してドデシルベンゼンスルホン酸ソーダ５重量部のポリエーテルエステルアミド系制電剤チップを調整した。なお、調整時には抗酸化剤として１．３．５−トリメチル−２．４．６−トリ（３．５−ジ−ｔｅｒｌブチル−ヒドロキシル）ベンゼンをポリエーテルエステルアミド１００重量部に対し５．５重量部添加した。ポリエーテルエステルアミド系制電剤チップを８０℃で６時間乾燥した後、１６０℃で６時間真空乾燥したポリエチレンテレフタレートチップとブレンドして、紡糸温度２９０℃で溶融紡糸し、冷却後、１０００ｍ／分で９０℃に加熱した加熱引取ローラーに引取り、その後いったん巻き取ることなく、加熱引取りローラーとの間で３．６倍に延伸し、加熱延伸ローラーで熱処理することによって５５デシテックス、１８フィラメントの制電性繊維を得た。
【００６７】
経糸は、上記の制電性繊維を実撚を施さずに、サイジングして用い、緯糸は上記サイドバイサイド型複合繊維を実撚を施すことなく用い、２／１ツイル織物をウォータージェット織機にて経緯が１４５×８６本／２．５４ｃｍの生機密度で製織した。
【００６８】
得られた生機をオープンソーパー精練機にて拡布状で９５℃で精練・リラックス熱処理し、シリンダー乾燥機にて１３０℃で乾燥後、ピンテンターにて乾熱１８０℃で中間セットし、液流染色機にて１３０℃で染色し、１３０℃でシリンダー乾燥した。次いで日華化学（株）製の“ナイスポールＦＬ”の１％水溶液にパッディングして帯電防止加工した。その後、ピンテンターにて１７０℃の乾熱で仕上セットした。仕上反の密度は経緯で１９３×９１本／２．５４ｃｍであった。
【００６９】
得られた織物は、表１に示すとおり優れたストレッチ特性が得られ、かつ、良好な制電性があり織物表面は滑らかで光沢があり、さらにソフト風合いであった。
【００７０】
（実施例２）
実施例１と同様の経糸および緯糸を用い、ウォータージェット織機にて生機密度が経緯で８５×８１本／２．５４ｃｍの平組織の織物を製織した。
【００７１】
得られた生機について実施例１と同条件で染色・制電・仕上等の加工を行った。仕上反の密度は経緯で１０６×８４本／２．５４ｃｍであった。
【００７２】
得られた織物は、表１に示すとおり優れたストレッチ特性が得られ、かつ、織物表面は滑らかで光沢があり、かつソフト風合いであった。
【００７３】
（比較例１）
極限粘度が０．４０のホモＰＥＴと、極限粘度が０．７５のホモＰＥＴとを、それぞれ別々に溶融し、紡糸温度２９５℃で１２孔の複合紡糸口金から複合比（重量％）５０：５０で吐出し、紡糸速度１４５０ｍ／分で引取り２２０デシテックス、１２フィラメントのサイドバイサイド型複合構造未延伸糸（繊維断面は図１ａに示すような略半円接合型）を得た。
さらに実施例１で用いたのと同様のホットロール−熱板系延伸機を用い、ホットロール温度８９℃、熱板温度１５０℃、延伸倍率２．６３倍で延伸し、次いで一旦引き取ることなく、連続して次のリラックス率でリラックスして巻き取りを試みた。
【００７４】
リラックス率が０．９倍の場合、ホットロール上で逆巻きが発生し、糸切れが多発した。
【００７５】
次にリラックス率を０．９５倍にして巻き取りを試みたが同様に逆巻きし、糸切れが発生した。
【００７６】
そこで、リラックス率１倍（弛緩無し）にして巻き取り、８４デシテックス、１２フィラメントの延伸糸を得た。
【００７７】
得られた潜在捲縮性ポリエステル複合繊維の持性は
荷重下捲縮伸張率  ：９．０％
であった。
【００７８】
実施例１と同様の経糸を用い、緯糸は上述のサイドバイサイド型複合繊維を用い、実施例１と同規格で製織した。
【００７９】
得られた生機を実施例１と同条件で染色加工し、緯方向の織物伸張率を測定した結果、５％であり、満足の行くものではなかった。
【００８０】
（比較例２）
比較例１で得たのと同じ生機を用い、液流染色機にて処理温度９５℃でリラックス熱処理を行い、以降は実施例１と同様の染色加工を行った。
【００８１】
その結果、大きなシボが発生し、織物としての品位に劣るものであった。また、織物はストレッチ性を有していたが、これはシボの構造に由来するものであった。
【００８２】
（比較例３）
実施例１の経糸５５デシテックスの製糸段階で、ポリエーテルエステルアミド系制電性チップを添加しない外は実施例１と同様の方法で５５デシテックス１８フィラメントのポリエステル延伸糸を得た。該延伸糸を経糸に用い、比較例１で得たのと同様のサイドバイサイド型複合繊維に１０００ｔ／ｍの撚数で撚をかけた撚糸を緯糸に用い比較例１と同様に製織した。
【００８３】
得られた生機を液流染色機にて処理温度９５℃でリラックス熱処理を行い、以降は実施例１と同様の染色加工を行った。仕上反の密度は経緯で１９５×９４本／２．５４ｃｍであった。
【００８４】
得られた織物について緯方向の織物伸張率を測定した結果、２５％であった。しかし、織物表面は比較的シボ感の無いものの、平均摩擦係数が高く、光沢がなく、シャリ感が強く、本発明が目的とする、滑らかさ、光沢、ソフト風合いを有するものではなかった。
【００８５】
【表１】
0003800922.tif 000003
【００８６】
【発明の効果】
本発明により、従来技術では得られなかった、良好なストレッチ性を有し、かつ表面にシボがなく、さらに光沢や滑らかな触感、ソフトな風合いを有するポリエステル系ストレッチ織物裏地を提供することができる。
【図面の簡単な説明】
【図１】本発明の繊維の繊維横断面形状を示す図である。
【図１】
0003800922.tif 000004